(57)【要約】【課題】インナー手袋をしていない場合と比較しても指先の感覚が鈍らず、工場、病院、歯科医院等で特に指先の感覚が重要な作業において求められている、フィット感や、装着感が改善されたインナー手袋を提供する。また、水を吸収しにくく、インナー手袋をしたまま手を洗浄できるインナー手袋を提供する。【解決手段】インナー手袋であって、糸の全繊度が１０〜６５デニールであり、交編み又はゾッキ編みであることを特徴とするインナー手袋である。【選択図】なし【特許請求の範囲】
【請求項１】
インナー手袋であって、糸の全繊度が１０〜６５デニールであり、交編み又はゾッキ編みであることを特徴とするインナー手袋。
【請求項２】
ゲージ数が２５０Ｎ〜５１２Ｎであることを特徴とする請求項１に記載のインナー手袋。
【請求項３】
糸がポリアミド、ポリエステル、ポリウレタンから選ばれ、その中の１種類または複数種組合せることを特徴とする、請求項１又は２に記載のインナー手袋。
【請求項４】
少なくとも、カバーリング糸又は嵩高加工糸のいずれかを用いることを特徴とする請求項１〜３に記載のインナー手袋。
【請求項５】
芯糸にポリウレタン、鞘糸にポリアミドを用いたカバーリング糸を用いることを特徴とする請求項１〜４に記載のインナー手袋。
【請求項６】
カバーリング糸がシングルカバーリングヤーンであることを特徴とする請求項４又は５に記載のインナー手袋。
【請求項７】
請求項１〜６に記載の天然ゴム、ニトリルゴム又はビニル手袋用のインナー手袋。
【請求項８】
請求項１〜７に記載の医療用手袋用インナー手袋。
【発明の詳細な説明】
【技術分野】
【０００１】
本発明はラテックスやニトリルのようなゴム手袋の下に着用するインナー手袋に関するものである。
【背景技術】
【０００２】
各種の作業を行う場合、例えば、クリーンルーム内での作業、食品を取り扱う作業、また、医療現場ではゴム手袋が着用されている。ゴム手袋は、細かい作業を行うために手先にもピッタリ密着するように次第に薄手のものが普及し、直接、手で取り扱った時の触感に近づきつつある。その一方で、ピッタリ密着するように作られていることに加え、材質がゴムのため、ゴムが肌に滑りにくく、指先までピッタリ着用するためには非常に時間がかかってしまう。また、速く着用しようとして力を入れすぎたり、爪に引っ掛かったりした場合にゴム手袋が破れてしまうことがある。特に、手を洗浄した後や、ゴム手袋着用中にむれ、湿った手に再び着用しようとした場合には、よりゴム手袋が滑りにくく、着用し難さがさらに増すことに加え、破れてしまうことが多くある。
【０００３】
このようなゴム手袋の着脱し難さを改善するために、ゴム手袋の下に装着するインナー手袋が提案されている（特許文献１）。
【先行技術文献】
【特許文献】
【０００４】
【特許文献１】特開２０１２−１６２８１３号公報
【発明の概要】
【発明が解決しようとする課題】
【０００５】
特許文献１に記載されているインナー手袋は、シームレス編みで、タテ方向の伸び率１５０％以上、伸長回復率が９０％以上であることを特徴とするインナー手袋であり、装着感が改善され、手のサイズに関係なくフィット感を向上させることができており、細かい作業を行うことに適した構造になっているが、インナー手袋をしていない場合と比較すると指先の感覚が鈍るため、工場、病院、歯科医院等で特に指先の感覚が重要な作業においては、さらなるフィット感の改善や、装着感の低減が求められていた。
【０００６】
また、病院や歯科医院等においては、感染予防のため、作業する手を清潔に保つ必要がり、作業ごとに手を洗浄する。インナー手袋の生地が厚かったり、吸湿性が高かったりする場合には、水を吸収してしまうため、そのまま手を洗浄することができない。そのため、インナー手袋を外して手を洗浄し、再び装着する必要があり、面倒であった。
【課題を解決するための手段】
【０００７】
本発明者らは、上記技術課題を克服すべく鋭意検討を重ねてきた。その結果、ゴム手袋の下に装着するインナー手袋において、使用する糸を１０〜６５デニールとし、交編み又はゾッキ編みとすることで、フィット感を向上させ、指先の感覚がゴム手袋のみを使用した場合に極近くすることができ、また、生地が厚くならず、吸湿性を抑制することできるため、インナー手袋をしたまま手を洗浄できることを見出し、本発明を完成させるに至った。
【０００８】
即ち本発明は、糸が１０〜６５デニールであり、交編み又はゾッキ編みであることを特徴とするインナー手袋である。
【発明の効果】
【０００９】
本発明のインナー手袋は、使用する糸の全繊度を１０〜６５デニールと細い糸を使用することで、インナー手袋の生地厚みを薄くすることができ、指先の感覚を低下させることを防ぐことができる。また、生地の厚みが無い分水分の吸収を抑制することができるため、ゴム手袋を外した際に水分がすぐに蒸発することで、ムレ感がすぐに解消されると共にゴム手袋をすぐに装着することが可能となる。加えて、インナー手袋を装着したまま、手を洗浄する場合には、生地を薄くすることで手に直接水が触れ、爽快感が得られると共に、タオルや送風によりすぐに水分を取り除くことができるため、手を洗浄後すぐにゴム手袋を装着することが可能となる。
【００１０】
また、編み方を交編みまたはゾッキ編みとすることで、弾性力が向上し、手とインナー手袋がピッタリとフィットする。これにより、作業中にインナー手袋がずれることがなく手とインナー手袋の一体感が増し、インナー手袋の装着感をより低減させることができるため、指先の感覚を保つことができる。また、ゴム手袋の着脱時にインナー手袋が手からずれることがなく、よりスムーズな着脱が可能となる。
【発明を実施するための形態】
【００１１】
以下、本発明を詳細に説明する。
【００１２】
本発明のインナー手袋は、生地の厚みを極力薄くし、手袋の装着感をできるだけ少なくするため、全繊度が１０〜６５デニールの糸を用いる。全繊度が１０デニール未満であると、糸の強度が弱くなり、インナー手袋が破れやすくなる。さらに、伸縮性が低下してしまうため、フィット感が低減する。また、全繊度が６５デニール超であると、生地が厚くなり、細かい作業を行う際に重要な指先の感覚が鈍くなる。糸の耐久性と生地の厚みを両立する観点から、全繊度は１５〜４５デニールとすることが好ましく、１７〜３０デニールとすることがより好ましい。
【００１３】
本発明に使用する糸の素材は、特に制限されるものではなく、公知のものを使用することができる。例えば、ポリエステル、ポリアミド、ポリウレタン、アクリル、ポリ塩化ビニル、アセテート、レーヨン、キュプラ等の化学繊維や綿、絹、毛糸等の天然繊維が挙げられる。その中でも、丈夫であり、弾力や伸縮性の高いポリエステル、ポリアミド、アクリル、ポリウレタン等の合成繊維が好ましく、その中でも吸湿性の低いポリエステル、ナイロン、ポリウレタンが最も好ましい。弾力や伸縮性が高いとインナー手袋を装着時のフィット感が向上し、装着感が低減されるとともに、ゴム手袋の着脱時にインナー手袋が手からずれることがなく、よりスムーズな着脱が可能となる。また、吸湿性が低いと、ゴム手袋を外した際に水分がすぐに蒸発することで、ムレ感がすぐに解消されると共にゴム手袋をすぐに装着することが可能となる。加えて、インナー手袋を装着したまま、手を洗浄する場合には、生地を薄くすることで手に直接水が触れ、爽快感が得られると共に、タオルや送風によりすぐに水分を取り除くことができるため、手を洗浄後すぐにゴム手袋を装着することが可能となる。また本発明においては、上記に示した各種素材の糸を単独で用いても良いし、複数組み合わせて用いても良い。
【００１４】
さらに、本発明に使用する糸の加工法に由来する形状は、特に限定されるものではなく、公知のものを使用する事ができる。例えば、スパンヤーン、フィラメントヤーン等の普通単糸、ネップヤーン、スラブヤーン、コーンヤーン等の普通飾糸、片撚糸、諸撚糸、ノップヤーン、ループヤーン、カバーリング糸等の撚糸、加撚−熱固定−解撚法、仮撚法、高圧エアージェット法、賦型法、複合巻縮法、混繊法等による嵩高加工糸等が挙げられる。その中でも、伸縮性の観点からカバーリング糸や嵩高加工糸が好ましい。更に、強度と伸縮性を両立させるため、カバーリング糸を使用することが特に好ましい。カバーリング糸は、ダブルカバーリングヤーンでもシングルカバーリングヤーンでも良い。作業性の観点から、伸びのよいストレッチ性があり、ソフトな肌触りであるシングルカバーリングヤーンが最も好ましい。カバーリング糸の芯糸と鞘糸は上記に示す素材の糸が使用される。糸の強度、伸縮性を考慮すると、芯糸にポリウレタン、鞘糸にポリアミドが最も好適に用いられる。また、芯糸は、モノフィラメントでも、マルチフィラメント（２〜１０本）でもよい。また、鞘糸は１０〜５０本のマルチフィラメントが好適である。また、芯糸への鞘糸の巻き付け回数は、７００〜２０００回／ｍとするのが好ましい。また、このようなカバーリング糸を１００％用いても良いが、普通単糸等のその他形状の糸と併用しても良い。併用する場合には、強度と伸縮性を付与する目的から、カバーリング糸が５０重量％以上で用いられる事が好ましく、７０重量％以上がより好ましい。
【００１５】
本発明のインナー手袋の形態は、５本指タイプのものであり、表裏、左右なく使用できる。インナー手袋の編み組織は、交編み又はゾッキ編みとすることで、弾性力が向上し、手とインナー手袋がピッタリとフィットする。これにより、作業中にインナー手袋がずれることがなく手とインナー手袋の一体感が増し、インナー手袋の装着感をより低減させることができるため、指先の感覚を保つことができる。また、ゴム手袋の着脱時にインナー手袋が手からずれることがなく、よりスムーズな着脱が可能となる。また、強度や耐久性の観点から、ゾッキ編みが特に好ましい。
【００１６】
本発明のインナー手袋は、シームレス編機を用いることにより製造される。その製造方法は、例えば、５本指手袋は、先ず人差し指、中指、薬指を編成した後、これらに続いて三本胴の編成を行う。次に小指の指袋を編成して、小指をこの三本胴と接合して四本胴の編成を行う。続いて親指の指袋の編成を行った後、四本胴と親指の指袋とを接合し、手首まで延びる五本胴が筒状でシームレスの状態に編成する。
【００１７】
また、ゲージ数は２５０Ｎ〜５１２Ｎとすることが好ましく、より好ましくは２７０Ｎ〜５１２Ｎ、さらに３００Ｎ〜５１２Ｎとすることが好ましい。ゲージ数を２５０Ｎ〜５１２Ｎとすることで弾性力を付与させることができ、インナー手袋のフィット感が向上し、装着感の低減や指先の感覚を保つ効果が向上する。ゲージ数が２５０Ｎよりも少ない場合であると、弾性力が弱くフィット感が低減し、作業中のインナー手袋のズレが生じたり、ゴム手袋脱着時に、インナー手袋がズレたり手から脱げてしまったりする。ゲージ数は大きければ大きい程肌触りやフィット感が増すため、より好ましい。ここで、ゲージ数とは９．５２５ｃｍあたりの編み目の数を示す。
【００１８】
本発明のインナー手袋と共に使用するアウター手袋は、特に限定されず、公知のものを使用する事ができる。例えば、天然ゴム手袋、ビニル手袋、ニトリルゴム手袋、ポリウレタン手袋、シリコーン手袋、ハイパロン手袋、フッ素ゴム手袋等が挙げられる。特に薄く作業性のよい天然ゴム手袋、ビニル手袋、ニトリルゴム手袋等をアウター手袋として本インナー手袋を用いる事により、作業性確保の効果が高く発揮され、好適である。また、繊細な作業が要求されつつ、感染予防の為に手袋の脱着が多い医療従事者、例えば、医師、歯科医、看護師、歯科衛生士等が医療用手袋のインナー手袋として用いる事が特に好適である。また、本発明のインナー手袋は、洗濯耐久性に優れており、洗濯して何度も使用可能である。
【実施例】
【００１９】
以下に実施例を挙げて本発明を具体的に説明する。なお、本発明は以下に述べる実施例に限定されるものではない。
【００２０】
各実施例および比較例のインナー手袋は、シームレス編み機により得た。
【００２１】
各実施例および各比較例で実施した、インナー手袋の評価方法を以下に示した。
【００２２】
１）再着用時間
インナー手袋を着用した上にラテックスグローブを着用した。着用後、下記４）作業性の評価を行い、３０分後にラテックスグローブのみ外し、すぐに新しいラテックスグローブを着用した。装着開始から終了までの時間を測定し、再着用時間とした。
【００２３】
２）手洗い後着用時間
インナー手袋を着用し、そのまま水で手を洗浄した。タオルであらかた水分を拭き取り、すぐにラテックスグローブを着用した。装着開始から終了までの時間を測定し、手洗い後着用時間とした。
【００２４】
３）手洗い時のインナー手袋の吸湿性
インナー手袋を着用し、そのまま水で手を洗浄した。乾燥したタオルに手のひらを２回、手の甲を２回あて、水分をタオルに吸着させた後、インナー手袋の吸湿性を評価した。
【００２５】
吸湿性の評価は、インナー手袋をしていない時と同等程度の拭き取り感が得られる場合は○、少しインナー手袋が湿っている感があるが、インナー手袋を絞っても水分が染み出てこない程度の場合は△、インナー手袋に水分が多量に残っている感があり、手を強く握ったり、インナー手袋を絞ったりした場合に水分が出てくる場合は×とした。
【００２６】
４）作業性
インナー手袋を着用した上にラテックスグローブを着用し、下記の作業を行い、作業性を評価した。
【００２７】
１．カッターを用い、１０ｃｍ×１０ｃｍのポリエチレンフィルムから１ｃｍ×１ｃｍのフィルムを１００枚切り出した。
【００２８】
２．２ｍｌスクリュー管瓶のふたの開け閉めをおおよそ５秒に１回のペースで２４回実施した。
【００２９】
３．歯科充填用コンポジットレジン（トクヤマデンタル社製エステライトシグマクイック）を０．１ｇはかりとり、指先で丸く形づくる作業を１０回実施した。
【００３０】
作業性の評価は、ラテックスグローブのみ着用した場合の作業性と同等であり、違和感なく作業できる場合は○、ラテックスグローブのみ着用した場合と比べ作業時に違和感があるが、問題なく作業できる場合は△、ラテックスグローブがずれたり、インナー手袋の厚みが厚すぎたりすることで、ラテックスグローブのみ着用時と全く感覚がことなり、細かい作業ができず、作業性に問題がある場合は×と評価した。
【００３１】
５）耐久性
インナー手袋の洗濯・乾燥を１０回実施した後に、４）の作業性の評価を再度行った。洗濯前後で作業性が同等の場合は○、洗濯後に作業性の低下を僅かに感じる場合は△、洗濯後に明らかな作業性の低下が認められた場合は×と評価した。
【００３２】
＜実施例１〜１８、比較例１〜５＞
表１に示す糸及び編み方でインナー手袋を得、得られたインナー手袋の評価を行った。評価結果を表２に示す。
【００３３】
【表１】
2018127734.tif 000002
【００３４】
【表２】
2018127734.tif 000003
【００３５】
表２に示した結果から、インナー手袋を着用した場合には、ゴム手袋の再着用時および手洗い後着用時の時間は、３秒以内であり、スムーズな着用が可能であった。一方、インナー手袋を着用しない場合（比較例１）には、ゴム手袋が手の水分により滑りにくくなり、再着用、手洗い後着用とも３分以上時間がかかってしまった。また、糸の全繊度が１０〜６５デニールのインナー手袋の場合（実施例１〜１８）には、細かい作業である４）作業性の３．歯科充填用コンポジットレジンを丸める作業においても問題なく行うことが可能であったが、６５デニール超の場合（比較例２、３）には、インナー手袋の生地が厚くなってしまい、指先の感覚が鈍るため、細かい作業がしにくくなり、歯科充填用コンポジットレジンを丸めることができなかった。さらに、全繊度が６５デニール超であり、素材の吸湿性が高い場合（比較例３）にはインナー手袋への吸湿性が高く、インナー手袋着用のまま手を洗浄すると、水分がインナー手袋に残ってしまい、不快感が生じることがわかった。加えて、インナー手袋の厚みが厚くなることで、手の洗浄感も悪くなる。
【００３６】
さらに、編み方がメッシュ編みやプレーン編みの場合（比較例４、５）には、フィット感が低減するため、作業時にインナー手袋がずれることで作業性が低下することがわかった。